(57)【要約】      （修正有）【課題】耐圧性、及び寸法安定性に影響を及ぼす引張強度や伸びを十分に制御された医用カテーテルの提供。【解決手段】ポリマー中に無機結晶を含有させた無機結晶複合材料からなる医用カテーテル。該無機結晶としては、特に層状結晶であることが好ましく、例えば、モンモリロナイト、合成マイカ、サポナイト、ヘクトライト、ゼピオライト等であることが好ましい。該ポリマーとしては、ポリアミド等であることが好ましい。該医用カテーテルとしては、バルーンを有するバルーンカテーテルであることが好ましい。【選択図】なし【特許請求の範囲】
【請求項１】
ポリマー中に無機結晶を含有させた無機結晶複合材料からなる医用カテーテル。
【請求項２】
無機結晶が層状結晶であることを特徴とする請求項１に記載の無機結晶複合材料からなる医用カテーテル。
【請求項３】
医用カテーテルがバルーンを有するバルーンカテーテルであることを特徴とする請求項１、あるいは２に記載の医用カテーテル。
【発明の詳細な説明】
【技術分野】
【０００１】
本発明は、カテーテルやバルーンを有するバルーンカテーテルなどの医用カテーテルに関するものである。
【背景技術】
【０００２】
バルーンを備えたバルーンカテーテルは医療において有用性が増すと共に機能向上のための改良が盛んに行われている。
【０００３】
バルーンカテーテルを用いる治療法としては、冠動脈などの血管の狭窄部を拡張する経皮的冠動脈血管形成術（ＰＴＣＡ）や末梢血管などの狭窄部を拡張する経皮的血管形成術（ＰＴＡ）また、大動脈バルーンポンピング（ＩＡＢＰ）などがある。
【０００４】
ＰＴＣＡやＰＴＡにおけるバルーンカテーテルでは、シャフト部でトラッカビリティー（追従性）やプッシャビリティー（力伝達性）、及び細径が求められ、バルーン部で高い耐圧性及びノンコンプライアント性（寸法安定性）と同時に、柔軟性やロープロファイル（薄膜化）が求められている。
【０００５】
ポリマーの材質としては、アクリルニトリル−ブタジエン−スチレン共重合体、アクリロニトリル−スチレン−アクリレート共重合体、塩素化ポリウレタン、エチレンプロピレンゴム、エチレン−酢酸ビニル共重合体、エチレン−ビニルアルコール共重合体、ハイインパクトポリスチレン、アイオノマー、メタクリレート−ブタジエン−スチレン共重合体、アクリロニトリルブタジエンゴム、ポリアミド、ポリブタジエン、ポリブチレンテレフタレート、ポリカーボネート、ポリエーテルイミド、ポリエチレンテレフタレート、ポリメタクリル酸メチル、ポリアセタール、ポリフェニレンエーテル、ポリフェニレンサルファイド、ポリウレタン、ポリ塩化ビニル、スチレン−アクリロニトリル共重合体、スチレンブタジエンゴム、シリコン樹脂、スチレン−無水マレイン酸共重合体、ポリスチレン、ポリエチレン、ポリプロピレン、ポリイミド等が挙げられる。
【０００６】
バルーン部分に用いられる材料の例として、まず、ポリアミド（ナイロン）を挙げる。ナイロンはその分子構造の１ユニットの炭素数から分類され、炭素鎖の長さにより性質が異なる。例えば、ナイロン１２の場合、融点が１７９℃であり他のナイロンに比べ柔軟性に富む特性を有する。このナイロン１２から作成されたバルーンは、柔軟性はあるものの他のナイロンに比べ耐圧性及び寸法安定性において劣ったバルーンとなる。また、ナイロン６６の場合では、融点が２２３℃と高く他のナイロンに比べ高弾性率を有するが、柔軟性に乏しいバルーンとなる。
【０００７】
これらの欠点を補う従来の技術として、特開平５−９５９９６、特表平９−５０９８６０が挙げられる。前者の技術は、脂肪族ポリアミドではなく脂肪族−芳香族ポリアミドをベースのポリマーに用い、さらにハードセグメントとして脂肪族ポリアミドをポリマーアロイ化したバルーンである。
【０００８】
また、後者の技術はポリアミドにソフトセグメントとしてポリエーテルを共重合させたポリアミド系エラストマーのバルーンである。
【発明の開示】
【発明が解決しようとする課題】
【０００９】
しかし、従来の技術では耐圧性、寸法安定性に影響を及ぼす引張強度及び伸びを十分に制御されたバルーンを得るには至っていない。
【００１０】
具体的には、ベースのポリマーに脂肪族−芳香族ポリアミドを選択し、さらに寸法安定性や強度特性を向上させるために炭素鎖の短い脂肪族ポリアミドをポリマーアロイ化している従来技術では、主鎖中に芳香族環を有するため耐圧性及び寸法安定性で向上が見られるもののポリエチレンテレフタレート（ＰＥＴ）によるバルーンには及ばない、また、柔軟性において脂肪族ポリアミドより悪い。
【００１１】
さらに、上記従来技術ではハードセグメントとして脂肪族ポリアミドをアロイ化しているが、配合率を増やしすぎるとベースのポリマーの特性が大幅に損なわれてしまうし、また、配合率が少ないと有機物高分子であるがため十分な補強効果が得られない問題を有している。
【００１２】
ベースのポリマーに比較的炭素鎖の短いポリイミドを選択し、それに柔軟性を付与させるためにポリエーテルを共重合させる方法で柔軟性を有するバルーンを得ている従来技術では、ベースのポリマーに柔軟性を付加させることはできてもベースのポリマーが有する特性以上の耐圧性及び寸法安定性に改質することは不可能である。すなわち、ベースのポリマーであるポリアミドの特性を損なう方向でしか作用せず、耐圧性及び寸法安定性においてＰＥＴによるバルーンには及ばない。
【００１３】
さらに、ソフトセグメントの配合率を増加しすぎると、耐圧性と寸法安定性が急激に悪化するため、配合率を増加してポリエチレン相当の柔軟性を得てもバルーンが求める耐圧性及び寸法安定性が得られない問題を有している。
【課題を解決するための手段】
【００１４】
このようなバルーン部分に関わる問題点は、本発明による、ポリマー中に無機結晶を含有させた無機結晶複合材料からなる医用カテーテルにより解決される。
【００１５】
さらに詳述すると無機結晶は層状結晶であるほうが本発明の効果を発現しやすい。
【発明の効果】
【００１６】
脂肪族−芳香族ポリアミドに寸法安定性や強度特性を向上させるために脂肪族ポリアミドをポリマーアロイ化する従来技術では、柔軟性が脂肪族ポリアミドより劣り、また、有機物高分子によるハードセグメントのため補強効果が小さく、かたや、配合率を増やしすぎるとベースのポリマーの特性が大幅に損なわれる問題があった。本発明では、有機物高分子によるハードセグメントに比べはるかに高い剛性を有する無機結晶を用いるため高い補強効果を得られる。
【００１７】
脂肪族ポリイミドに柔軟性を付与させるためにポリエーテルを共重合させる従来技術では、柔軟性を付加させることは出来ても耐圧性や寸法安定性を向上させることは不可能で、また、柔軟性向上のためにソフトセグメントを増やしすぎるとバルーンが求める耐圧性及び寸法安定性が得られなくなる問題があった。本発明では、十分な柔軟性を有する樹脂と含有による伸びの低下が少ない無機結晶の組合わせからなるポリアミド系エラストマーの無機結晶複合材料を用いたバルーンにより、従来バルーンに比べ柔軟性を維持したまま１．３〜３．０倍、引っ張り強さが向上する。
【００１８】
特に、インターカレーションにより有機化した無機結晶を含有した無機結晶複合材料は、補強効果が高く、無機結晶を含有しないポリアミド系バルーン（従来技術のバルーン）に比べ１．３〜３．０倍、引っ張り強度が向上し、無機結晶の選択により延びも保持することができる。
【００１９】
すなわち、本発明では種々の無機結晶と種々のポリマーを種々の配合率で、また、それらに適した含有方法で合成した無機結晶複合材料を用いてバルーンやシャフトを作成することで、従来の技術の延長上では達成し得なかった引張強度、伸びの特性を持つバルーンやシャフトが得られる。また、バルーンの場合、耐圧性及び寸法安定性、柔軟性を制御したバルーンを得るだけに止まらず、バルーン成形時の延伸条件によりバルーンの拡張圧力とバルーンの寸法変化の挙動（コンプライアント特性）をも制御したバルーンを得ることが可能である。
【発明を実施するための最良の形態】
【００２０】
まず、本発明に用いられる無機結晶を表１に組成別に分類して例示する。また、無機結晶の内、層状構造を有する層状結晶を表２に、さらに層間にイオンを含むイオン交換性層状結晶を表３に、その他で層間化合物を形成する層状結晶を表４に、それぞれの代表的な無機結晶を一例として示す。
【００２１】
【表１】
2008253786.tif 000002
【００２２】
【表２】
2008253786.tif 000003
【００２３】
【表３】
2008253786.tif 000004
【００２４】
【表４】
2008253786.tif 000005
【００２５】
無機結晶にはさまざまな形状、サイズのものが存在するが、バルーン部分には表２、表３、表４に示す無機結晶を含有させた無機結晶複合材料を用いるのが好ましい。
【００２６】
特に、層状結晶をインターカレーションによりイオン交換（有機化）して得た無機結晶複合材料、例えば、モンモリロナイトとポリアミドの無機結晶複合材料では、０．５ナノメートルから１００ナノメートルのナノオーダーで無機結晶が単分散しており、その全表面積の増大と粒子間距離の減少により無機結晶とポリマー分子、さらには無機結晶どうしのイオン結合等による相互作用が増大され、優れた補強効果が得られることから、インタカレーションが容易に行え無機結晶が単分散しうるイオン交換性層状結晶、特にケイ酸塩などが本発明に用いられる無機結晶としてはより好ましい。
【００２７】
無機結晶複合材料の無機結晶含有量は、ベースとなるポリマー種および含有させる無機結晶の組み合わせにより上限が異なる。ポリマーとしてポリアミドエラストマー、無機結晶としてゼピオライトを用いた場合、無機結晶含有量と引っ張り強度との関係を図１に示す。この場合は、ポリマー中の無機結晶の含有量は、約６０％が引っ張り強度補強の点で上限であり、それ以上含有させても補強効果はほとんど向上せず、含有させる無機結晶によっては引っ張り強度が低下する場合もある。シャフト用途の場合は、シャフトの成形方法、例えば押し出し成形で行う場合は４０％が概ね成形上の限界である。ただし、ディッピングによる成形では８０％でもシャフト成形は可能である。
【００２８】
ポリマー中の無機結晶の含有率で６０％が概ね補強効果の上限ではあるもののこれにより含有量の上限を規制するものではなく６０％以上無機結晶を含有させてもかまわない。なお、目標の引っ張り強度、伸びを満たした範囲内で無機結晶の含有量は少ないほうがコスト的にも、安全上でも好ましい。したがって、無機結晶の最低含有量の下限を規制するものではないが、通常、無機結晶の含有量は１％以上、好ましくは２％以上である。無機結晶の含有量が１％未満では、本発明の引っ張り強度への効果が十分ではない傾向がある。
【００２９】
バルーン用途においては、シャフトと異なり肉厚が薄く医療行為により拡張、収縮の繰り返し操作が行われるため可動性である必要がある。したがって、無機結晶複合材料の無機結晶含有量は概ね３０％が上限で、それ以上含有させると可動性が悪くなる。ただし、３０％が可動性上の上限ではあるもののこれにより含有量の上限を規制するものではなく３０％以上無機結晶を含有させてもかまわない。なお、目標の引っ張り強度、伸びを満たした範囲内で無機結晶の含有量は少ないほうがコスト的にも、安全上でも好ましい。
【００３０】
無機結晶複合材料の無機結晶の含有量における下限域については、ベースとなるポリマー種および含有させる無機結晶の組み合わせにより異なるが、含有量と補強効果は図1に示すように概ね比例関係にあり少量からでも補強効果が得られ始める。
【００３１】
例えば、ケイ酸塩を用いた無機結晶複合材料の場合、５〜１５％の範囲内で引っ張り強度および伸びの概ねは達成できる。
【００３２】
例えば、高耐圧性と優れた寸法安定性を有したノンコンプライアントバルーンを得る場合は、耐圧性および寸法安定性に有利なポリマーに無機結晶を単分散させた無機結晶複合材料を用いて、例えば、ナイロン６６にセピオライトを十数％含有させた無機結晶複合材料（ＰＡ６６−Ｓ）を用いてバルーンを作成すれば無機結晶の補強効果により優れた耐圧性及び寸法安定性性を有するバルーンを得ることができる。
【００３３】
同様に、伸びや柔軟性を維持したまま引っ張り強さを向上させたバルーンを得る場合は、十分な柔軟性を有するポリマーと含有による伸びの低下が少ない無機結晶を選択し作成した無機結晶複合材料を用いて、例えば、ナイロン１２にソフトセグメントの配合率を増やした組成比でヘクトライトを数％含有させたナイロン１２エラストマー系の無機結晶複合材料（ＴＰＥＰＡ１２−Ｈ）を用いて、バルーンを作成すれば伸びや柔軟性を維持したまま引張り強さを向上させたバルーンを得ることができる。
【００３４】
さらに、バルーン成形時の延伸条件との無機結晶複合材料の組み合わせによりバルーンの拡張圧力とバルーンの寸法変化の挙動（コンプライアント特性）をも制御したバルーンを得ることも可能である。
【００３５】
具体的には、バルーン作成時の延伸倍率を下げて故意に寸法安定性を低下させる。なお、その寸法変化は、無機結晶の選択、配合率等の調整により一般的なコンプライアントバルーンのコンプライアント特性になるようにし、例えば、ステントを用いる最終径で最高に配向された状態（延伸限界）になるように設計することで実現可能である。
【００３６】
また、同様な考え方によりノンコンプライアントバルーンからコンプライアントバルーンまで、さまざまなコンプライアント特性を有するバルーンが無機結晶複合材料により設計できる。
【００３７】
無機結晶複合材料の合成方法しては、溶融混練し含有させる方法、例えば、二軸押し出し機で混練する方法やプラストミルで混練する方法など、また、反応過程で無機結晶を含有させる方法、例えば、Ｉｎ−Ｓｉｔｕフィラー形成法（ゾル−ゲル法）、Ｉｎ−Ｓｉｔｕ重合法など、また、ポリマーと無機結晶を溶媒系内で分散させる方法などがあり、これら無機結晶の分散に適した方法を選択し用いれば良い。
【００３８】
また、無機結晶の分散性を容易にする方法としては、シラン処理を行う方法やカップリング剤を用いる方法、さらに、層間挿入法（インターカレーションやデインターカレーション）による方法、例えば、モノマー挿入後重合法やポリマー挿入法などを選択し用いれば良い。特に、イオン交換性層状結晶の場合、インターカレーションを用いるとナノオーダーの無機結晶が単分散した補強効果の良好な無機結晶複合材料が得られる。
【００３９】
インターカレーションについてポリアミドとイオン交換性層状結晶による無機結晶複合材料の合成方法について一例を挙げて説明すると、モンモリロナイトにナイロンの出発原料であるε−カプロラクタムや１２−アミノラウリン酸（ＡＬＡ）などのモノマーをインターカレーションさせ、その有機化した無機結晶のまま反応を行うことで無機結晶が単分散し補強効果の良好な無機結晶複合材料を得ることができる。
【００４０】
そのインターカレーションにおいてイオン交換性層状結晶のイオン交換容量は、２０〜２００ミリ当量／１００ｇのものが適当で、例えば、スメクタイトは６０〜１２０ミリ当量／１００ｇであり、バーミキュライトは１００〜１６５ミリ当量／１００ｇである。これらは、n−アルキルアミン塩酸塩の水溶液と接触させるだけでイオン化したアンモニウムイオンとイオン交換（有機化）できる。
【００４１】
また、電荷密度が高く層間の結合力が強い無機結晶に対しては、例えば、電荷密度が１．０価である白雲母は塩化バリウム溶液と１２０℃で反応させることでイオンの交換が容易になるなど、各層状結晶の特徴、性質に合わせた前処理を選択し有機化を行えば良い。
【００４２】
層間にイオンを含まない層状結晶の場合でも、例えば、ヘキサン溶液中でｎ−ブチルリチウムを反応させる方法、あるいは、強い還元剤を用いて結晶層内の還元とアルカリイオンのインターカレーションを同時に行う方法など、各層状結晶に適した方法を選択しイオン交換性層状結晶に、あるいは有機化すれば良い。
【００４３】
続いて、本発明に用いるポリマーは、例えば脂肪族ポリアミドであっても、脂肪族−芳香族ポリアミドであっても、さらにポリアミド系エラストマーや軟質ポリアミド、非結晶ポリアミドであってもよい。
【００４４】
また、上記ポリマーは、ポリアミドが二種以上のポリマーからなるポリアミド系ブレンド、あるいはポリアミド系ポリマーアロイ、あるいはポリアミド系モレキュラーコンポジット、あるいは共重合ポリアミドであっても良い。
【００４５】
さらに補足すると、ポリマーアロイとは、例えば、ナイロン／ビニルポリマー系アロイやナイロン／ポリオレフィン系アロイ、ナイロン／ポリフェニレンオキシド（ＰＰＯ）系アロイ、また、非晶性ナイロン系アロイやナイロン／ポリエステル系アロイ、ナイロン／ナイロン系アロイなどを示す。
【００４６】
また、モレキュラーコンポジットとは、例えば、ナイロン／ｐ−フェニレンテレフタレート（ＰＰＴＡ）などを示す。
【００４７】
共重合ポリアミドとは、ナイロン塩の二元以上の共重合体を示し、例えば、ナイロン６（ＰＡ６）、ナイロン６６（ＰＡ６６）、ナイロン６１０（ＰＡ６１０）、ナイロン１２（ＰＡ１２）、ナイロン６９（ＰＡ６９）、ナイロン６１２（ＰＡ６１２）などのナイロン塩を少なくとも二種以上の組み合わせ及びその配合比の組み合わせからなるランダム共重合や、例えば、カプロラクタム／アミノメチル安臭香酸やカプロラクタム／４−アミノメチルシクロヘキサカルボン酸などの同型置換共重合体などを示す。
【００４８】
また、本発明で用いるポリアミド系エラストマーとは、ソフトセグメントにポリエーテルアミド構造となる、例えば、ポリテトラメチレンエーテルグリコール（ＰＴＭＧ）やポリプロピレングリコール（ＰＰＧ）、ポリエチレングリコール（ＰＥＧ）、脂肪族ポリエーテルジオールなどや、ポリエステルアミド構造となる、例えば、脂肪族ポリエステルなどを用いた共重合体を示す。
【００４９】
軟質ポリアミドとは、芳香族スルホン酸アミドやｐ−オキシ安臭香酸エステル、Ｎ−アルキルトルエンスルホン酸アミドなどの可塑剤を配合し改質したポリアミドを示す。
【００５０】
また、非結晶ポリアミドとは、例えば、ジフェニルメタンジイソシアネートとアジピン酸、アゼライン酸、イソフタル酸の反応から得られる透明ナイロンなどを示す。
【００５１】
本発明では、以上に示す種々の無機結晶と種々のポリマーを種々の配合率で、また、それらに適した含有方法で合成した無機結晶複合材料を用いてバルーンやシャフトを作成することで、従来の技術の延長上では達成し得なかった性能及び特性を持つバルーンやシャフトを得ることを見出した。
【実施例１】
【００５２】
（実施例１）
モンモリロナイトを酸性水溶液及び１２−アミノラウリン酸の混合液に中に分散させ８０℃に加温し２時間攪拌した後、水洗し有機化したモンモリロナイトを得た。続いて、１２−アミノラウリン酸を加え、縮合反応によりモンモリロナイトを５％含有したポリアミド１２複合材料（ＰＡ１２−Ｍ５）を得た。
【００５３】
ＰＡ１２−Ｍ５を一軸押し出し機によりフィルムを作成し、それを二軸延伸した評価用サンプル（ダミーバルーン）作成した。なお、延伸条件はフィルム長手方向（ＭＤ）に４倍、幅方向（ＴＤ）に４倍、同時二軸延伸処理で行った。そのダミーバルーンの引っ張り強さは１５７８ｋｇ／ｃｍ２であった。また、その引っ張り応力−ひずみ曲線を図２に示すように、寸法安定性が優れたノンコンプライアンス特性を示すことが確認された。
【００５４】
（実施例２）
有機化したモンモリロナイト、ラウリルラクタム、ＰＴＭＧ、ドデカン二酸を加え、ラクタムの開環条件で反応、縮合反応によりモンモリロナイトを３％含有したポリアミド１２エラストマー複合材料（ＴＰＥＰＡ１２−Ｍ３）を得た。
【００５５】
ＴＰＥＰＡ１２−Ｍ３を一軸押し出し機によりフィルムを作成し、それを二軸延伸して評価用サンプル（ダミーバルーン）を作成した。なお、延伸条件はＭＤに４倍、ＴＤに４倍、同時二軸延伸処理とした。そのダミーバルーンの引っ張り強さは１２００ｋｇ／ｃｍ2であった。また、その引っ張り応力−ひずみ曲線を図２に示すように、コンプライアント特性を示すことが確認された。
【００５６】
（実施例３）
有機化したモンモリロナイト、ラウリルラクタム、ＰＴＭＧ、ドデカン二酸を加え、ラクタムの開環条件で反応、縮合反応によりモンモリロナイトを５％含有したポリアミド１２エラストマー複合材料（ＴＰＥＰＡ１２−Ｍ５）を得た。
【００５７】
ＴＰＥＰＡ１２−Ｍ５を一軸押し出し機によりフィルムを作成し、それを二軸延伸した評価用サンプル（ダミーバルーン）を作成した。なお、延伸条件はＭＤに３．５倍、ＴＤに２．５倍、同時二軸延伸処理とした。そのダミーバルーンの引っ張り強さは１２５０ｋｇ／ｃｍ2であった。また、その引っ張り応力−ひずみ曲線を図２に示すように、コンプライアント特性からノンコンプライアント特性へと移行する特性を示すことが確認された。
【００５８】
（実施例４）
合成マイカ、サポナイト、ヘクトライト、ゼピオライトについてポリアミド６複合材料（ＰＡ６−ＭＥ、ＰＡ６−ＳＰ、ＰＡ６−ＨＣ、ＰＡ６−Ｓ５、ＰＡ６−Ｓ１０）を合成した。
【００５９】
各々の引っ張り強さ及び伸びを表５に一括して表す。その結果、非含有ＰＡ６に対し、１．３から１．８倍の引っ張り強さの向上が確認された。また、無機結晶の選定により伸びを変えられることが確認された。なお、引っ張り強さは同時二軸延伸により得たダミーバルーンの値を示し、伸びについては延伸前の樹脂特性をそれぞれ記載した。
【００６０】
【表５】
2008253786.tif 000006
【００６１】
（実施例５）
シリカについて配合量を変えてポリアミド６複合材料（ＰＡ６−５Ｃ、ＰＡ６−１０Ｃ、ＰＡ６−１５Ｃ、ＰＡ６−２０Ｃ、ＰＡ６−２５Ｃ、ＰＡ６−３０Ｃ）を合成した。
【００６２】
各々の引っ張り強さ及び伸びを表６に一括して表す。その結果、非含有ＰＡ６に対し、１．３から３倍の引っ張り強さの向上が確認された。なお、引っ張り強さは同時二軸延伸により得たダミーバルーンの値を示し、伸びについては延伸前の樹脂特性をそれぞれ記載した。また、ＰＡ６-１５Ｃについてはバルーンを作成しコンプライアント特性を調べた。その結果を図３に示すが、非常に寸法安定性に優れたノンコンプライアンス特性を示すことが確認された。
【００６３】
【表６】
2008253786.tif 000007
【図面の簡単な説明】
【００６４】
【図１】本発明に係る無機結晶含有量と引っ張り強度との関係を示すグラフである。
【図２】実施例１〜３の引っ張り応力−ひずみ曲線を示すグラフである。
【図３】実施例５のコンプライアント特性に関するグラフである。
【図１】
2008253786.tif 000008
【図２】
2008253786.tif 000009
【図３】
2008253786.tif 000010
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
ポリマー中に無機結晶を含有させた無機結晶複合材料からなる医用カテーテルであって、前記無機結晶複合材料が、層状結晶をインターカレーションにより有機化して得られたものであることを特徴とする医用カテーテル。
【請求項２】
医用カテーテルがバルーンを有するバルーンカテーテルであることを特徴とする請求項１に記載の医用カテーテル。
【請求項３】
前記バルーンのみが、前記無機結晶複合材料からなることを特徴とする請求項２に記載の医用カテーテル。
【手続補正２】
【補正対象書類名】明細書
【補正対象項目名】００１４
【補正方法】変更
【補正の内容】
【００１４】
このようなバルーン部分に関わる問題点は、本発明による、ポリマー中に無機結晶を含有させた無機結晶複合材料からなる医用カテーテルであって、前記無機結晶複合材料が、層状結晶をインターカレーションにより有機化して得られたものであることを特徴とする医用カテーテルにより解決される。
【手続補正３】
【補正対象書類名】明細書
【補正対象項目名】００１５
【補正方法】削除
【補正の内容】